КОМПОЗИЦИЯ С ПОВЫШЕННОЙ КИСЛОТНОСТЬЮ НА ОСНОВЕ ОКСИДА ЦИРКОНИЯ, ОКСИДА ТИТАНА И ОКСИДА ВОЛЬФРАМА, СПОСОБ ПОЛУЧЕНИЯ И ПРИМЕНЕНИЕ ДЛЯ ОБРАБОТКИ ВЫХЛОПНЫХ ГАЗОВ

1. Композиция на основе оксида циркония, оксида титана и оксида вольфрама в следующих массовых пропорциях этих различных компонентов:
оксид титана: 20-50%
оксид вольфрама: 1-20%
достаточное количество до 100% оксида циркония,
отличающаяся тем, что она имеет кислотность, определяемую в результате испытания с использованием метилбутанола, равную, по меньшей мере, 90%.
2. Композиция на основе оксида циркония, оксида титана, оксида вольфрама и, по меньшей мере, одного оксида другого элемента М, выбранного из кремния, алюминия, железа, молибдена, марганца, цинка, олова и редкоземельных металлов в следующих массовых пропорциях этих различных элементов:
оксид титана: 20-50%
оксид вольфрама: 1-20%
оксид элемента М: 1-20%
достаточное количество до 100% оксида циркония,
отличающаяся тем, что она также имеет кислотность, определяемую в результате испытания с использованием метилбутанола, равную, по меньшей мере, 90%.
3. Композиция по любому из предыдущих пунктов, отличающаяся тем, что она обладает кислотностью, равной, по меньшей мере, 95%.
2
4. Композиция по любому одному из пп.1-2, отличающаяся тем, что она после кальцинации при 750°С в течение 2 ч обладает удельной поверхностью, равной, по меньшей мере, 50 м/г.
2
5. Композиция по п.2, отличающаяся тем, что элемент М представляет собой кремний и/или алюминий, и после кальцинации при 750°С в течение 2 ч она обладает удельной поверхностью, равной, по меньшей мере, 100 м/г.
2
6. Композиция по п.2, отличающаяся тем, что элемент М представляет собой кремний и/или алюминий, и после кальцинации при 950°С в течение 2 ч она обладает удельной поверхностью, равной, по меньшей мере, 40 м/г.
7. Композиция по любому одному из пп.1-2, отличающаяся тем, что она содержит, по меньшей мере, 40% оксида циркония.
2
8. Композиция по любому одному из пп.1-2, отличающаяся тем, что она имеет кислотную активность, равную, по меньшей мере, 0,05 ммоль/м, более конкретно, по меньшей мере, 0,075.
9. Композиция по п.8, отличающаяся тем, что она имеет кислотную активность, равную, по меньшей мере, 0,09, более конкретно, по меньшей мере, 0,13.
10. Способ получения композиции по любому из предыдущих пунктов, отличающийся тем, что он включает следующие стадии:
(а) в жидкую среду вносят соединение циркония, соединение титана, в случае необходимости, соединение элемента М и соединение основного характера, в результате получают осадок;
(b) получают суспензию, содержащую осадок со стадии (а), или исходят из суспензии со стадии (а) и либо добавляют соединение вольфрама и доводят рН среды до значения, составляющего 1-7, либо доводят рН суспензии, образованной таким образом до значения, составляющего 1-7, и добавляют соединение вольфрама;
(с) осуществляют созревание суспензии, полученной на предыдущей стадии;
(d) продукт, полученный на предыдущей стадии, кальцинируют, возможно, после сушки.
11. Способ получения композиции по любому из пп.2-9, отличающийся тем, что он включает следующие стадии:
(а') в жидкую среду вносят соединение циркония, соединение титана и соединение основного характера, в результате получают осадок;
(b') получают суспензию, содержащую осадок со стадии (а'), или берут суспензию со стадии (а'), добавляют соединение вольфрама и соединение элемента М и доводят рН среды до значения, равного 1-7;
(с') осуществляют, в случае необходимости, созревание суспензии, полученной на предыдущей стадии;
(d') продукт, полученный на предыдущей стадии, кальцинируют, возможно, после сушки.
12. Способ получения композиции по любому из пп.2-9, содержащей, по меньшей мере, два элемента М, отличающийся тем, что он включает следующие стадии:
(а'') в жидкую среду вносят соединение циркония, соединение титана и соединение основного характера, в результате получают осадок;
(b'') получают суспензию, содержащую осадок со стадии (а''), или берут суспензию со стадии (а''), добавляют соединение вольфрама и соединение, по меньшей мере, одного из элементов М и доводят рН среды до значения, составляющего 1-7;
(с'') осуществляют, в случае необходимости, созревание суспензии, полученной на предыдущей стадии;
(d'') продукт отделяют от среды, полученной на стадии (с''), переводят его в водную суспензию и к полученной суспензии добавляют соединение, по меньшей мере, одного другого элемента М;
(е'') продукт, полученный на предыдущей стадии, кальцинируют, возможно, после сушки.
13. Способ получения композиции по любому из пп.2-9, содержащей, по меньшей мере, два элемента М, отличающийся тем, что он включает следующие стадии:
1
(а) в жидкую среду вносят соединение циркония, соединение титана, соединение, по меньшей мере, одного из элементов М и соединение основного характера, в результате получают осадок;
1
1
1
(b) получают суспензию, содержащую осадок со стадии (а), или берут суспензию со стадии (а), добавляют в суспензию соединение вольфрама и соединение, по меньшей мере, одного другого элемента М и доводят рН среды до значения, составляющего 1-7;
1
(с) в случае необходимости, осуществляют созревание суспензии, полученной на предыдущей стадии;
1
(d) продукт, полученный на предыдущей стадии, кальцинируют, возможно, после сушки.
14. Способ получения композиции по любому из пп.10-13, отличающийся тем, что соединение циркония и соединение титана являются оксихлоридами.
1
1
15. Способ получения композиции по любому из пп.10-13, отличающийся тем, что первую стадию (а), (а'), (а'') или (а) проводят в присутствии перекиси водорода или перекись водорода добавляют в конце этой первой стадии (а), (а'), (а'') или (а).
1
1
16. Способ получения композиции по любому из пп.10-13, отличающийся тем, что в конце стадии (а), (а'), (а'') или (а) и перед стадией (b), (b'), (b'') или (b) осадок отделяют от жидкой среды и переводят его в водную суспензию.
17. Каталитическая система, отличающаяся тем, что она содержит композицию по любому из пп.1-9.
18. Способ обработки газов, более конкретно выхлопных газов дизельных двигателей, отличающийся тем, что в качестве катализатора окисления СО и углеводородов, содержащихся в газах, используют каталитическую систему по п.17.
19. Способ обработки выхлопных газов дизельного двигателя, отличающийся тем, что в качестве катализатора восстановления оксидов азота (NOx) в реакции восстановления данных NOx аммиаком или мочевиной используют каталитическую систему по п.17.